(57)【特許請求の範囲】
【請求項１】
基材フィルム上に、水接触角が９．２度以下の親水性層を設けてなる、水滴の付着に起因する誤作動を防止可能な静電容量式タッチパネル用フィルムであって、
前記基材フィルム上に下記条件（Ａ）〜（Ｅ）をすべて具備する親水性層形成用組成物からなる塗膜を形成する工程と、
前記塗膜を乾燥する工程と、
乾燥された前記塗膜を重合させ、前記静電容量式タッチパネル用フィルムを調製する工程と、
を有し、
前記塗膜を乾燥する工程における乾燥雰囲気の露点温度が、１５℃以下である製造方法により製造された、前記静電容量式タッチパネル用フィルム。
条件（Ａ）：前記親水性層形成用組成物は、バインダー、親水モノマー、開始剤および溶媒を含む。
条件（Ｂ）：前記バインダーは、１分子内に２個以上の（メタ）アクリロイル基を有する化合物からなり、かつ、前記バインダー１００質量部中、１分子内に５個以上の（メタ）アクリロイル基を有する化合物が５０〜１００質量部の範囲で含まれる。
条件（Ｃ）：前記親水モノマーは、下記一般式（１）で表される。
【化１】
0006315735.tif 000022
（式中、ｓは、１または２、ｌは、１または２、ｍは、０または１を表す。Ｍ１、Ｍ２は、同一または異なっていてもよい水素イオン、アンモニウムイオン、アルカリ金属イオンまたはアルカリ土類金属イオンを表す。Ｘは、下記一般式（１−１）〜（１−４）で示される親水基から選ばれる１種を表す。
【化２】
0006315735.tif 000023
【化３】
0006315735.tif 000024
【化４】
0006315735.tif 000025
【化５】
0006315735.tif 000026
（式中、Ｊ、Ｊ'は、同一または異なっていてもよいＨまたはＣＨ3を表し、ｎは、０または１を示し、Ｒ、Ｒ'は、同一または異なっていてもよい炭素数１〜６００の脂肪族炭化水素基であって、芳香環、脂肪族環状基、エーテル基、またはエステル基を含んでいても良い。）
条件（Ｄ）：前記開始剤は、アルキルフェノン系開始剤またはα-ヒドロキシアセトフェノン系開始剤であり、かつ、前記開始剤は、前記バインダー１００質量部に対し、０．５〜１０．０質量部の範囲で含まれる。
条件（Ｅ）：前記溶媒は、炭素数１〜２のプロトン性極性溶媒５０〜９５質量％と、炭素数３以上のプロトン性極性溶媒および／または非プロトン性極性溶媒５〜５０質量％とからなる混合溶媒であり、かつ、前記溶媒は、前記バインダー１００質量部に対し、１０〜１００質量部の範囲で含まれる。
【請求項２】
前記親水性層の表面の鉛筆硬度（ＪＩＳＫ５４００８.４.２にしたがい測定される）が、２Ｈ以上であることを特徴とする請求項１に記載の静電容量式タッチパネル用フィルム。
【請求項３】
前記塗膜を乾燥する工程における乾燥温度が、２０〜５０℃であることを特徴とする請求項１または２に記載の静電容量式タッチパネル用フィルム。
【請求項４】
前記塗膜を乾燥する工程における乾燥時間が、１０〜１２０秒であることを特徴とする請求項３に記載の静電容量式タッチパネル用フィルム。
【発明の詳細な説明】
【技術分野】
【０００１】
本発明は、静電容量式タッチパネルに関し、詳しくは、水滴の付着に起因する誤作動を防止可能な静電容量式タッチパネルに関する。
【背景技術】
【０００２】
携帯電話等の携帯端末、携帯情報端末、各種ゲーム機、車両のカーナビゲーション装置等のディスプレイは、操作者が指で操作するタッチパネルが広く採用されている（例えば、特許文献１〜３等参照）。
タッチパネルとしては、静電容量式、抵抗膜式、表面弾性波式、赤外線遮光式、電磁誘導式等が知られている。中でも静電容量式はマルチタッチへの対応が有利である等の理由から、携帯機器用途を中心に採用が進んでいる。一方で、携帯電子機器を中心として電化製品に対する堅牢性に対するニーズは強く、中でも防水性に対する要求は強い。そのような背景から、静電容量式タッチパネルを搭載した防水電子機器が増えつつある。しかしながら、静電容量式タッチパネルは表面電荷の変化を認識しているため、水滴が付着した際に誤作動が頻繁に起き、細かい操作ができないという問題点があった。この対策として、手の動きを認識するジェスチャーコントロール機能を設けた浴室用テレビも販売されている。しかしながら、この方法では手の動きを認識するセンサーを搭載する必要があり、水滴付着時の誤作動に対しては十分な対策が施されておらず、細かい操作も出来ず、静電容量式タッチパネルの特長であるマルチタッチ性も犠牲になっているという問題があった。
【先行技術文献】
【特許文献】
【０００３】
【特許文献１】特開２００３−２０１４４３号公報
【特許文献２】特開２０１１−１４５５９３号公報
【特許文献３】特開２０１１−２１００７７号公報
【発明の概要】
【発明が解決しようとする課題】
【０００４】
そこで、本発明の目的は、水滴の付着に起因する誤作動を防止可能な静電容量式タッチパネルを提供することにある。
【課題を解決するための手段】
【０００５】
請求項１に記載の発明は、基材フィルム上に、水接触角が９．２度以下の親水性層を設けてなる、水滴の付着に起因する誤作動を防止可能な静電容量式タッチパネル用フィルムであって、
前記基材フィルム上に下記条件（Ａ）〜（Ｅ）をすべて具備する親水性層形成用組成物からなる塗膜を形成する工程と、
前記塗膜を乾燥する工程と、
乾燥された前記塗膜を重合させ、前記静電容量式タッチパネル用フィルムを調製する工程と、
を有し、
前記塗膜を乾燥する工程における乾燥雰囲気の露点温度が、１５℃以下である製造方法により製造された、前記静電容量式タッチパネル用フィルムである。
条件（Ａ）：前記親水性層形成用組成物は、バインダー、親水モノマー、開始剤および溶媒を含む。
条件（Ｂ）：前記バインダーは、１分子内に２個以上の（メタ）アクリロイル基を有する化合物からなり、かつ、前記バインダー１００質量部中、１分子内に５個以上の（メタ）アクリロイル基を有する化合物が５０〜１００質量部の範囲で含まれる。
条件（Ｃ）：前記親水モノマーは、下記一般式（１）で表される。
【化１０１】
0006315735.tif 000002
（式中、ｓは、１または２、ｌは、１または２、ｍは、０または１を表す。Ｍ１、Ｍ２は、同一または異なっていてもよい水素イオン、アンモニウムイオン、アルカリ金属イオンまたはアルカリ土類金属イオンを表す。Ｘは、下記一般式（１−１）〜（１−４）で示される親水基から選ばれる１種を表す。
【化１０２】
0006315735.tif 000003
【化１０３】
0006315735.tif 000004
【化１０４】
0006315735.tif 000005
【化１０５】
0006315735.tif 000006
（式中、Ｊ、Ｊ'は、同一または異なっていてもよいＨまたはＣＨ3を表し、ｎは、０または１を示し、Ｒ、Ｒ'は、同一または異なっていてもよい炭素数１〜６００の脂肪族炭化水素基であって、芳香環、脂肪族環状基、エーテル基、またはエステル基を含んでいても良い。）
条件（Ｄ）：前記開始剤は、アルキルフェノン系開始剤またはα-ヒドロキシアセトフェノン系開始剤であり、かつ、前記開始剤は、前記バインダー１００質量部に対し、０．５〜１０．０質量部の範囲で含まれる。
条件（Ｅ）：前記溶媒は、炭素数１〜２のプロトン性極性溶媒５０〜９５質量％と、炭素数３以上のプロトン性極性溶媒および／または非プロトン性極性溶媒５〜５０質量％とからなる混合溶媒であり、かつ、前記溶媒は、前記バインダー１００質量部に対し、１０〜１００質量部の範囲で含まれる。
請求項２に記載の発明は、前記親水性層の表面の鉛筆硬度（ＪＩＳＫ５４００８.４.２にしたがい測定される）が、２Ｈ以上であることを特徴とする請求項１に記載の静電容量式タッチパネル用フィルムである。
請求項３に記載の発明は、前記塗膜を乾燥する工程における乾燥温度が、２０〜５０℃であることを特徴とする請求項１または２に記載の静電容量式タッチパネル用フィルムである。
請求項４に記載の発明は、前記塗膜を乾燥する工程における乾燥時間が、１０〜１２０秒であることを特徴とする請求項３に記載の静電容量式タッチパネル用フィルムである。
【発明の効果】
【０００６】
本発明の静電容量式タッチパネルは、タッチパネル用基板の最表層に、親水性層を設けたもの；あるいは、タッチパネル用基板上に、親水性層を有する親水性部材が設けられ、前記親水性層が最表層を形成しているもの；であるので、水滴付着時に水膜が速やかに広がり誤作動を防止することが可能となる。また、最表層の親水性層は、付着した水膜を広げ、表面積を増加させることができるので、誤作動の原因となる水滴を早期に乾燥できる効果もある。
【発明を実施するための形態】
【０００７】
以下、本発明をさらに詳細に説明する。
本発明の静電容量式タッチパネルは、上記のようにタッチパネル用基板の最表層に、親水性層を設けたもの；あるいは、タッチパネル用基板上に、親水性層を有する親水性部材が設けられ、前記親水性層が最表層を形成しているもの；であることを特徴とし、その他の部位については、従来から公知の静電容量式タッチパネルと同じ構成を採用することができる。
例えば、タッチパネル用基板としては、透明基板と、該透明基板の片面に設けられた透明導電性膜と、該透明導電性膜を覆う絶縁膜とから構成され、操作者の指先等の接触体がタッチパネルに接触すると、透明導電性膜が、接触位置で透明導電性膜と接触体との間の絶縁膜により形成された静電容量を介して接地され、接触位置に応じて変化した抵抗値を検出し、接触位置が検出されるようになっている。
透明基板としては、例えば、各種ガラス等の無機材料、熱可塑性樹脂や熱硬化性樹脂（例えば、エポキシ樹脂、ポリメチルメタクリレート、ポリカーボネート、ポリスチレン、ポリエチレンサルファイド、ポリエーテルスルホン、ポリオレフィン、ポリエチレンテレフタレート、ポリエチレンナフタレート、トリアセチルセルロース、ポリイミド、ノルボルネン系樹脂、シロキサン系樹脂、エポキシアクリル樹脂などのプラスチック類）等の高分子材料などで形成された板状物やフィルム状物（シート状物を含む）等を用いることができる。また、透明導電性膜や絶縁膜についても、従来から公知の材料を適宜選択することができる。
【０００８】
本発明の静電容量式タッチパネルは、形態（１）として、上記のようにタッチパネル用基板の最表層に、親水性層を設けたものである。
また本発明の静電容量式タッチパネルは、形態（２）として、上記のようにタッチパネル用基板上に、親水性層を有する親水性部材が設けられ、前記親水性層が最表層を形成している。
ここで本発明でいう最表層とは、操作者の指先等の接触体がタッチパネルに接触する面を意味する。
また、ここで本発明でいう親水性とは、水接触角が３０度以下を意味し、好ましくは２０度以下、さらに好ましくは１０度以下である。
上記形態（１）において、親水性層は、例えば、光触媒機能を有する無機酸化物を含む塗膜や、アルコキシシリル基を有する親水性ポリマーと金属アルコキシド化合物とを含有する組成物から形成された塗膜等が挙げられ、これら塗膜は公知である。
上記形態（２）において、本発明に好適な親水性部材としては、例えば、基材フィルム上に光触媒機能を有する無機酸化物を含む親水性層を設けた機能性フィルムや、基材フィルム上にアルコキシシリル基を有する親水性ポリマーと金属アルコキシド化合物とを含有する組成物から形成された親水性層を設けたフィルム等が挙げられ、これら親水性部材は公知である。
【０００９】
本発明においては、親水性層がハードコート性を兼ね備えたものであれば、耐擦傷性等の耐久性の観点から好ましいものとなる。
【００１０】
ここで、本発明者らの検討によれば、上記形態（１）において、下記条件（Ａ）〜（Ｅ）をすべて具備する親水性層形成用組成物により親水性層を形成してなる形態、および、上記形態（２）において、基材フィルム上に該親水性層形成用組成物により親水性層を形成してなる親水性部材（以下、特定親水性部材という）が、ハードコート性を有するとともに、本発明の効果、すなわち水滴の付着に起因する誤作動を防止できるという点からとくに好ましい。以下、特定親水性部材を例にとり説明する。
【００１１】
（基材フィルム）
特定親水性部材で使用する基材フィルムは、例えば、ポリメチルメタクリレート、ポリカーボネート、ポリエチレンテレフタレート、ポリエチレン、ポリプロピレン、ポリスチレン、ポリウレタン樹脂、エポキシ樹脂、塩化ビニル樹脂、シリコーン樹脂等が挙げられ、中でも透明性を有するプラスチックフィルムが好ましく、とくに、親水性層との密着性の観点からポリエチレンテレフタレート（ＰＥＴ）がとくに好ましい。これらの基材フィルム表面（親水性層の形成面）は必要に応じてコロナ処理等の物理的または化学的処理を施したり、プライマー処理を施したりすることもできる。
【００１２】
物理的処理としては、例えばコロナ処理、オゾン処理、酸素ガス、若しくは、窒素ガス等を用いた低温プラズマ処理、グロー放電処理等が挙げられる。
化学的処理としては、例えば化学薬品等を用いて処理する酸化処理等が挙げられる。
プライマー処理としては、例えば、ポリエステル系樹脂、ポリアミド系樹脂、ポリウレタン系樹脂、エポキシ樹脂、フェノール系樹脂、（メタ）アクリル系樹脂、ポリ酢酸ビニル系樹脂、ポリエチレンあるいはポリプロピレン等のポリオレフィン系樹脂あるいはその共重合体ないし変性樹脂、セルロース系樹脂等をビヒクルの主成分とする樹脂組成物からなるコート剤を、基材フィルムに塗布し形成する処理が挙げられる。
コート剤としては、溶剤型、水性型のいずれも使用することができ、例えば、変性ポリオレフィン系、エチルビニルアルコール系、ポリエチレンイミン系、ポリブタジエン系、ポリウレタン系、ポリエステル系、アクリル系、ポリエステル系ポリウレタンエマルジョン、ポリ塩化ビニルエマルジョン、ウレタンアクリルエマルジョン、シリコンアクリルエマルジョン、酢酸ビニルアクリルエマルジョン、アクリルエマルジョン、スチレン−ブタジエン共重合体ラテックス、アクリルニトリル−ブタジエン共重合体ラテックス、メチルメタアクリレート−ブタジエン共重合体ラテックス、クロロプレンラテックス、ポリブタジェンラテックスのゴム系ラテックス、ポリアクリル酸エステルラテックス、ポリ塩化ビニリデンラテックス、ポリブタジエンラテックス、あるいはこれらのラテックスのカルボン酸変性物若しくはディスパージョン等が挙げられる。これらのコート剤の塗布法としては、例えば、グラビアコ−ト法、リバースロールコート法、ナイフコート法、キスコート法等が挙げられ、塗布量としては、通常乾燥状態で、例えば０．０５ｇ／ｍ2〜５ｇ／ｍ2である。
中でも、本発明の効果がさらに向上するという観点から、コート剤としては溶剤型のポリウレタン系、ポリエステル系、アクリル系が好ましい。
なお、特定親水性部材では基材フィルム上にプライマー処理を施した市販品を使用することができ、例えば三菱樹脂（株）から商品名Ｔ−６００、Ｔ−６８０として市販されている易接着性ＰＥＴを好適に使用することができる。
特定親水性部材で使用する基材フィルムの厚さは、例えば２５〜３００μｍである。
【００１３】
また、基材フィルムの親水性層形成面と反対の面に、粘着層を設けることもできるし、さらに粘着層の表面に剥離フィルムを設けることもできる。基材フィルムの他の片面に粘着層を積層しておくと、タッチパネル用基板に容易に貼付することができる。
【００１４】
粘着層に用いる粘着剤や剥離フィルムの材質は特に制限はなく、公知のものを用いることができる。粘着剤としては、例えば、アクリル系粘着剤、ゴム系粘着剤、ビニルエーテルポリマー系粘着剤やシリコーン粘着剤等が挙げられる。粘着層の厚さは通常２〜５０μｍ、好ましくは５〜３０μｍの範囲である。
【００１５】
特定親水性部材は、前記の基材フィルム上に、下記条件（Ａ）〜（Ｅ）をすべて具備する親水性層形成用組成物からなる親水性層を形成してなる。
条件（Ａ）：前記親水性層形成用組成物は、バインダー、親水モノマー、開始剤および溶媒を含む。
条件（Ｂ）：前記バインダーは、１分子内に２個以上の（メタ）アクリロイル基を有する化合物からなり、かつ、前記バインダー１００質量部中、１分子内に５個以上の（メタ）アクリロイル基を有する化合物が５０〜１００質量部の範囲で含まれる。
条件（Ｃ）：前記親水モノマーは、下記一般式（１）で表される。
【００１６】
【化１】
0006315735.tif 000007
【００１７】
（式中、ｓは、１または２、ｌは、１または２、ｍは、０または１を表す。Ｍ１、Ｍ２は、同一または異なっていてもよい水素イオン、アンモニウムイオン、アルカリ金属イオンまたはアルカリ土類金属イオンを表す。Ｘは、下記一般式（１−１）〜（１−４）で示される親水基から選ばれる１種を表す。
【００１８】
【化２】
0006315735.tif 000008
【００１９】
【化３】
0006315735.tif 000009
【００２０】
【化４】
0006315735.tif 000010
【００２１】
【化５】
0006315735.tif 000011
【００２２】
（式中、Ｊ、Ｊ'は、同一または異なっていてもよいＨまたはＣＨ3を表し、ｎは、０または１を示し、Ｒ、Ｒ'は、同一または異なっていてもよい炭素数１〜６００の脂肪族炭化水素基であって、芳香環、脂肪族環状基、エーテル基、またはエステル基を含んでいても良い。））
条件（Ｄ）：前記開始剤は、アルキルフェノン系開始剤またはα-ヒドロキシアセトフェノン系開始剤であり、かつ、前記開始剤は、前記バインダー１００質量部に対し、０．５〜１０．０質量部の範囲で含まれる。
条件（Ｅ）：前記溶媒は、炭素数１〜２のプロトン性極性溶媒５０〜９５質量％と、炭素数３以上のプロトン性極性溶媒および／または非プロトン性極性溶媒５〜５０質量％とからなる混合溶媒であり、かつ、前記溶媒は、前記バインダー１００質量部に対し、１０〜１００質量部の範囲で含まれる。
以下、各条件について説明する。
【００２３】
条件（Ａ）において、特定親水性部材は、基材フィルム上に親水性層形成用組成物からなる親水性層を形成してなるものであって、該親水性層形成用組成物は、バインダー、親水モノマー、開始剤および溶媒を含む。これら各成分は、下記で説明するようにいずれも特定化され、親水性、耐擦傷性、耐白化性、耐クラック性および防汚性のすべてを満足することができ、製品化する際に製品の性能のバラツキも抑制され、基材フィルムと親水性層との密着性も良好となる。
【００２４】
条件（Ｂ）において、前記バインダーは、１分子内に２個以上の（メタ）アクリロイル基を有する化合物からなり、かつ、前記バインダー１００質量部中、１分子内に５個以上の（メタ）アクリロイル基を有する化合物が５０〜１００質量部の範囲で含まれる。前記バインダー１００質量部中、１分子内に５個以上の（メタ）アクリロイル基を有する化合物が５０質量部未満ではハードコート性が悪化する。
【００２５】
１分子内に２個以上の（メタ）アクリロイル基を有する化合物の重合性官能基である（メタ）アクリロイル基としては、（メタ）アクリロイルオキシ基、（メタ）アクリロイルチオ基、（メタ）アクリルアミド基等が挙げられ、これらの基のなかでは（メタ）アクリロイルオキシ基または（メタ）アクリロイルチオ基が好ましい。
【００２６】
１分子内に２個以上の（メタ）アクリロイル基を有する化合物中で、より好ましい化合物を挙げるならば、例えば、１分子内に１個以上の水酸基と２個以上の（メタ）アクリロイル基を有する化合物、１分子内に１個以上のエーテル結合若しくはチオエーテル結合と２個以上の（メタ）アクリロイル基を有する化合物、（メタ）アクリレート基以外に１分子内に１個以上のエステル結合と２個以上の（メタ）アクリロイル基を有する化合物、１分子内に１個以上の脂肪族または芳香族の環構造と２個以上の（メタ）アクリロイル基を有する化合物、１分子内に１個以上のヘテロ環構造と２個以上の（メタ）アクリロイル基を有する化合物等が挙げられる。
【００２７】
１分子内に２個以上の（メタ）アクリロイル基を有する化合物としては、例えば、エチレングリコールジ（メタ）アクリレート、１，２−プロパンジオールジ（メタ）アクリレート、１，３−プロパンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、１，２−ビス｛３−（メタ）アクリロイルオキシ−２−ヒドロキシ−プロピルオキシ｝エタン、１，２−ビス｛３−（メタ）アクリロイルオキシ−２−ヒドロキシ−プロピルオキシ｝プロパン、１，３−ビス｛３−（メタ）アクリロイルオキシ−２−ヒドロキシ−プロピルオキシ｝プロパン、１，４−ビス｛３−（メタ）アクリロイルオキシ−２−ヒドロキシ−プロピルオキシ｝プタン、１，６−ビス｛３−（メタ）アクリロイルオキシ−２−ヒドロキシ−プロピルオキシ｝ヘキサン；
【００２８】
ネオペンチルグリコールヒドロキシピバリン酸ジ（メタ）アクリレート；
【００２９】
ポリエチレングリコールジ（メタ）アクリレート、１，２−ポリプロピレングリコールジ（メタ）アクリレート、１，３−ポリプロピレングリコールジ（メタ）アクリレート、１，４−ポリブチレングリコールジ（メタ）アクリレート、ポリエチレングリコール−ビス｛３−（メタ）アクリロイルオキシ−２−ヒドロキシ−プロピル｝エーテル、１，２−ポリプロピレングリコール−ビス｛３−（メタ）アクリロイルオキシ−２−ヒドロキシ−プロピル｝エーテル；
【００３０】
１，２−ポリプロピレングリコール−ビス｛（メタ）アクリロイル−ポリ（オキシエチレン）｝エーテル；
【００３１】
１，３−ポリプロピレングリコールジ（メタ）アクリレート、１，４−ポリブチレングリコールジ（メタ）アクリレート、１，４−ポリブチレングリコール−ビス｛３−（メタ）アクリロイルオキシ−２−ヒドロキシ−プロピル｝エーテル；
ビス｛２−（メタ）アクリロイルチオ−エチル｝スルフィド、ビス｛５−（メタ）アクリロイルチオ−３−チアペンチル｝スルフィド；
【００３２】
ビス｛２−（メタ）アクリロイルオキシ−エチル｝燐酸、ビス｛３−（メタ）アクリロイルオキシ−プロピル｝燐酸、ビス｛４−（メタ）アクリロイルオキシ−ブチル｝燐酸、ビス｛６−（メタ）アクリロイルオキシ−ヘキシル｝燐酸；
【００３３】
シクロヘキサンジオールジ（メタ）アクリレート、ビス｛（メタ）アクリロイルオキシ−メチル｝シクロヘキサン、ビス｛７−（メタ）アクリロイルオキシ−２，５−ジオキサヘプチル｝シクロヘキサン、ビス｛（メタ）アクリロイルオキシ−ポリ（エチレンオキシ）−メチル｝シクロヘキサン；
【００３４】
トリシクロデカンジメタノールジ（メタ）アクリレート；
【００３５】
２−プロペノイックアシッド｛２−（１，１，−ジメチル−２−｛（１−オキソ−２−プロペニル）オキシ｝エチル）−５−エチル−１，３−ジオキサン−５−イル｝メチルエステル（日本化薬社製，商品名「ＫＡＹＡＲＡＤ Ｒ−６０４」）；
【００３６】
Ｎ，Ｎ'，Ｎ''−トリス｛２−（メタ）アクリロイルオキシ−エチル｝イソシアヌレート；
【００３７】
キシリレンジオールジ（メタ）アクリレート、ビス｛７−（メタ）アクリロイルオキシ−２，５−ジオキサヘプチル｝ベンゼン、ビス｛（メタ）アクリロイルオキシ−ポリ（エチレンオキシ）−メチル｝ベンゼン；
【００３８】
ビスフェノールＡジ（メタ）アクリレート、ビス｛（メタ）アクリロイル−オキシエチル｝ビスフェノールＡ、ビス｛（メタ）アクリロイル−オキシプロピル｝ビスフェノールＡ、ビス｛（メタ）アクリロイル−ポリ（オキシエチレン）｝ビスフェノールＡ、ビス｛（メタ）アクリロイル−ポリ（オキシ−１，２−プロピレン）｝ビスフェノールＡ、ビス｛３−（メタ）アクリロイルオキシ−２−ヒドロキシ−プロピル｝ビスフェノールＡ、ビス｛３−（メタ）アクリロイルオキシ−２−ヒドロキシ−プロピル−オキシエチル｝ビスフェノールＡ、ビス｛３−（メタ）アクリロイルオキシ−２−ヒドロキシ−プロピル−オキシプロピル｝ビスフェノールＡ、ビス｛３−（メタ）アクリロイルオキシ−２−ヒドロキシ−プロピル−ポリ（オキシエチレン）｝ビスフェノールＡ、ビス｛３−（メタ）アクリロイルオキシ−２−ヒドロキシ−プロピル−ポリ（オキシ−１，２−プロピレン）｝ビスフェノールＡ；
【００３９】
ビス｛（メタ）アクリロイル−オキシエチル−オキシプロピル｝ビスフェノールＡ、ビス｛（メタ）アクリロイルポリ（オキシエチレン）−ポリ（オキシ−１，２−プロピレン）｝ビスフェノールＡ；
【００４０】
ナフタレンジオールジ（メタ）アクリレート、ビス｛３−（メタ）アクリロイルオキシ−２−ヒドロキシ−プロピル−オキシ｝ナフタレン；
【００４１】
９，９−フルオレンジオールジ（メタ）アクリレート、９，９−ビス｛４−（２−（メタ）アクリロイルオキシ−エチル−オキシ）｝フルオレン、９，９−ビス｛３−フェニル−４−（メタ）アクリロイルオキシ−ポリ（エチレンオキシ）｝フルオレン；
【００４２】
フェノールノボラック型エポキシ（メタ）アクリレート（新中村化学製，商品名「ＮＫオリゴ ＥＡ−６３２０，ＥＡ−７１２０，ＥＡ−７４２０」）；
【００４３】
グリセリン−１，３−ジ（メタ）アクリレート、１−アクリロイルオキシ−２−ヒドロキシ−３−メタクリロイルオキシ−プロパン、２，６，１０−トリヒドロキシ−４，８−ジオキサウンデカン−１，１１−ジ（メタ）アクリレート、１，２，３−トリス｛３−（メタ）アクリロイルオキシ−２−ヒドロキシ−プロピル−オキシ｝プロパン、１，２，３−トリス｛２−（メタ）アクリロイルオキシ−エチル−オキシ｝プロパン、１，２，３−トリス｛２−（メタ）アクリロイルオキシ−プロピル−オキシ｝プロパン、１，２，３−トリス｛（メタ）アクリロイルオキシ−ポリ（エチレンオキシ）｝プロパン、１，２，３−トリス｛（メタ）アクリロイルオキシ−ポリ（１，２−プロピレンオキシ）｝プロパン；
【００４４】
トリメチロールプロパントリ（メタ）アクリレート、トリメチロールプロパン−トリス｛（メタ）アクリロイルオキシ−エチル−オキシ｝エーテル、トリメチロールプロパン−トリス｛２−（メタ）アクリロイルオキシ−プロピル−オキシ｝エーテル、トリメチロールプロパン−トリス｛（メタ）アクリロイルオキシ−ポリ（エチレンオキシ）｝エーテル、トリメチロールプロパン−トリス｛（メタ）アクリロイルオキシ−ポリ（１，２−プロピレンオキシ）｝エーテル、ペンタエリスリトールトリ（メタ）アクリレート、ペンタエリスリトールテトラ（メタ）アクリレート、ペンタエリスリトール−テトラキス｛（メタ）アクリロイルオキシ−エチル−オキシ｝エーテル、ペンタエリスリトール−テトラキス｛２−（メタ）アクリロイルオキシ−プロピル−オキシ｝エーテル、ペンタエリスリトール−テトラキス｛（メタ）アクリロイルオキシ−ポリ（エチレンオキシ）｝エーテル、ペンタエリスリトール−テトラキス｛（メタ）アクリロイルオキシ−ポリ（１，２−プロピレンオキシ）｝エーテル；
【００４５】
ジトリメチロールプロパンテトラ（メタ）アクリレート、ジトリメチロールプロパン−テトラキス｛（メタ）アクリロイルオキシ−エチル−オキシ｝エーテル、ジトリメチロールプロパン−テトラキス｛２−（メタ）アクリロイルオキシ−プロピル−オキシ｝エーテル、ジトリメチロールプロパン−テトラキス｛（メタ）アクリロイルオキシ−ポリ（エチレンオキシ）｝エーテル、ジトリメチロールプロパン−テトラキス｛（メタ）アクリロイルオキシ−ポリ（１，２−プロピレンオキシ）｝エーテル、ジペンタエリスリトールペンタ（メタ）アクリレート、ジペンタエリスリトールヘキサ（メタ）アクリレート、ジペンタエリスリトール−ヘキサ｛（メタ）アクリロイルオキシ−エチル−オキシ｝エーテル、ジペンタエリスリトール−ヘキサ｛２−（メタ）アクリロイルオキシ−プロピル−オキシ｝エーテル、ジペンタエリスリトール−ヘキサ｛（メタ）アクリロイルオキシ−ポリ（エチレンオキシ）｝エーテル、ジペンタエリスリトール−ヘキサ｛（メタ）アクリロイルオキシ−ポリ（１，２−プロピレンオキシ）｝エーテル：
【００４６】
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとヘキサメチレンジイソシアナートとのウレタン反応物、同様にイソホロンジイソシアナートとのウレタン反応物、同様にビス（イソシアナトメチル）ノルボルナンとのウレタン反応物、同様にノルビス（４−イソシアナトシクロヘキシル）メタンとのウレタン反応物、同様に１，３−ビス（イソシアナトメチル）シクロヘキサンとのウレタン反応物、同様にｍ−キシリレンジイソシアナートとのウレタン反応物等が挙げられる。
【００４７】
なお、本発明の効果の向上の観点から、１分子内に５個以上の（メタ）アクリロイル基を有する化合物としては、ジペンタエリスリトールヘキサアクリレート（ＤＰＨＡ）が好ましい。
【００４８】
条件（Ｃ）において、前記親水モノマーは前記親水モノマーは、下記一般式（１）で表される。
【００４９】
【化６】
0006315735.tif 000012
【００５０】
一般式（１）において、ｓは、１または２、ｌは、１または２、ｍは、０または１を表す。
Ｍ１、Ｍ２は、同一または異なっていてもよい水素イオン、アンモニウムイオン、アルカリ金属イオン、またはアルカリ土類金属イオンを表す。式（１）で示す式は電気的に中性である。
Ｘは、下記一般式（１−１）〜（１−４）で示される親水基から選ばれる１種を表す。Ｘの分子量は、５０〜１８、０００、好ましくは１００〜１，０００、さらに好ましくは１７０〜５００の範囲で用いられる。また、Ｘは、それ自体のオリゴマー（繰り返し単位が２〜２０）を用いてもよく、該オリゴマーの分子量は１００〜３０，０００、好ましくは２００〜１０，０００、さらに好ましくは３００〜５，０００の範囲で用いられる。
【００５１】
【化７】
0006315735.tif 000013
【００５２】
【化８】
0006315735.tif 000014
【００５３】
【化９】
0006315735.tif 000015
【００５４】
【化１０】
0006315735.tif 000016
【００５５】
上記一般式（１−１）〜（１−４）において、Ｊ、Ｊ'は、同一または異なっていてもよいＨまたはＣＨ3を表し、ｎは、０または１を示し、Ｒ、Ｒ'は、同一または異なっていてもよい炭素数１〜６００、好ましくは２〜１００、さらに好ましくは２〜２０の脂肪族炭化水素基を表し、なお且つ芳香環、脂肪族環状基、エーテル基、またはエステル基を含んでいても良い。
前記一般式（１）で表される化合物（Ｉ）として、下記一般式（１−１−１）および一般式（１−１−２）が好ましく挙げられる。
【００５６】
【化１１】
0006315735.tif 000017
【００５７】
【化１２】
0006315735.tif 000018
【００５８】
上記式（１−１−１）および（１−１−２）において、
Ｊは、ＨまたはＣＨ3を表す。
Ｒ1及びＲ2は、独立して、Ｈ、ＣＨ3、エチル基を表し、合成の容易さからはＨが好ましい。
ｎは、１〜２０の整数を表し、同様に合成の容易さから２〜１０がより好ましく、２〜４がさらに好ましい。
ｍは、１〜２の整数を表す。
ｌは、２〜１０の整数を表し、２〜６が比較的に好ましく、２〜４がさらに好ましい。
Ｍは、Ｈ、アミン類、アルカリ金属、またはアルカリ土類金属を表す。
【００５９】
アミン類とは、アンモニア、１級アミン、２級アミン、３級アミンが挙げられ、これらの中では、アンモニア、メチルアミン、ジメチルアミン、トリエチルアミン等が比較的に好ましい。
アルカリ金属としては、例えば、リチウム、ナトリウム、カリウム、ルビジウムが挙げられ、アルカリ土類金属としては、ベリリウム、マグネシウム、カルシウム、ストロンチウム等が挙げられる。
Ｈ、アミン類、アルカリ金属、またはアルカリ土類金属金属の中では、１価のアルカリ金属が好ましく、ナトリウム、カリウム、またはルビジウムであればさらに好ましい。
【００６０】
一般式（１−１−１）および（１−１−２）で表される化合物の中でも、２−スルホニルエチル−（メタ）アクリレートとそのアルカリ金属塩及び３−スルホニルプロピル−（メタ）アクリレートとそのアルカリ金属塩は比較的に好ましい化合物である。これらの親水基を有する化合物（Ｉ）の分子量は１６８〜１８，０００、好ましくは１８０〜１，０００、さらに好ましくは２００〜５００の範囲で用いられる。
【００６１】
一般式（１）、（１−１−１）および（１−１−２）で表される化合物（Ｉ）は、単独で用いることができるが、２種以上を組み合わせて用いることもできる。また、これら単量体化合物のオリゴマーでも良く、また単量体とオリゴマーの混合物であっても良い。
一般式（１）で表される化合物（Ｉ）は公知化合物であり、例えば、特公昭４９−３６２１４号公報、特公昭５１−９７３２号公報、特開昭６３−２８４１５７号公報、米国特許第３０２４２２１号明細書に記載された方法により製造することができる。より具体的には、一般式（１−１−１）で表される化合物は、アルカリ金属炭酸塩の存在下、（メタ）アクリル酸とプルパンスルトンを反応させる方法、また一般式（１−１−２）で表される化合物は、ポリオール化合物の一部の水酸基をハロゲン化水素でハロゲン化し、次いで置換されたハロゲンにアルカリ金属スルホネートを反応させて水酸基を有するアルカリ金属スルホネート化合物を合成し、最後に水酸基と（メタ）アクリル酸ハライドまたは（メタ）アクリル酸と反応させる方法等が挙げられる。
【００６２】
前記親水モノマーの配合量は、前記の１分子内に２個以上の（メタ）アクリロイル基を有する化合物とのモル比（前者：後者）として、例えば１５：１〜１：３０の範囲、好ましくは２：１〜１：２０の範囲、さらに好ましくは１：１〜１：２５の範囲、とくに好ましくは１：１〜１：１５の範囲、最適には１：３〜１：２３の範囲であるのがよい。
【００６３】
条件（Ｄ）において、前記開始剤は、アルキルフェノン系開始剤またはα-ヒドロキシアセトフェノン系開始剤であり、かつ、前記開始剤は、前記バインダー１００質量部に対し、０．５〜１０．０質量部の範囲で含まれる。前記開始剤の配合量が前記バインダー１００質量部に対し、０．５質量部未満では十分な硬化速度が得られず、また塗膜の硬度も低下し、逆に１０．０質量部を超えると親水性が悪化する。
【００６４】
アルキルフェノン系開始剤またはα-ヒドロキシアセトフェノン系開始剤としては、例えば１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、アセトフェノン、２−フェニル−２−（ｐ−トルエンスルフォニルオキシ）アセトフェノン、ｐ−ジメチルアミノアセトフェノン、ｐ−ジメチルアミノプロピオフェノン、２−メチル−１−（４−メチルチオフェニル）−２−モルフォリノプロパン−１−オン、２−ベンジル−２−ジメチルアミノ−１−（４−モルフォリノフェニル）−ブタノン−１，２−（ジメチルアミノ）−２−［（４−メチルフェニル）メチル］−１−［４−（４−モリホニル）フェニル］−１−ブタノン等が挙げられ、中でも本発明の効果の観点から、α-ヒドロキシアセトフェノン系開始剤、とくに２−ヒドロキシ−１−｛４−〔４−（２−ヒドロキシ−２−メチル−プロピオニル）−ベンジル〕フェニル｝−２−メチル−プロパン−１−オン（イルガキュアー１２７）が好ましい。
【００６５】
条件（Ｅ）において、前記溶媒は、炭素数１〜２のプロトン性極性溶媒５０〜９５質量％と、炭素数３以上のプロトン性極性溶媒および／または非プロトン性極性溶媒５〜５０質量％とからなる混合溶媒であり、かつ、前記溶媒は、前記バインダー１００質量部に対し、１０〜１００質量部の範囲で含まれる。前記混合溶媒における炭素数１〜２のプロトン性極性溶媒の質量比が５０質量％未満では親水性が劣り、９５質量％を超えると白化しやすくなる。また、前記混合溶媒の配合量が前記バインダー１００質量部に対し、１０質量部未満では表面のアニオン濃度と深部におけるアニオン濃度の差が生まれにくい為に十分な親水性が発現せず、逆に１００質量部を超えると親水性能のばらつきが発生しやすくなる。中でも本発明の効果の観点から、炭素数１〜２のプロトン性極性溶媒としてメタノール、炭素数３以上のプロトン性極性溶媒および／または非プロトン性極性溶媒としてｎ−ブタノールが好ましく、溶媒量全体に占めるメタノールの割合は、６０〜９０質量％が好ましい。
【００６６】
上記条件（Ａ）〜（Ｅ）をすべて具備する親水性層形成用組成物の調製方法としては、バインダー、親水モノマー、少量の炭素数１〜２のプロトン性極性溶媒を混合した後、残りの溶媒、開始剤の順番で混合する方法が好ましい。なお、親水性層形成用組成物には必要に応じて、触媒、重合促進剤、紫外線吸収剤、赤外線吸収剤、ラジカル補足剤、内部離型剤、酸化防止剤、重合禁止剤、ヒンダードアミン系光安定剤（ＨＡＬＳ）、色素、レベリング剤等の各種添加剤を添加することもできる。
また、耐白化性、耐クラック性、防汚性を向上させ、製品する際に製品の性能のバラツキも一層抑制し、かつ、基材フィルムと親水性層との密着性も向上させる観点から、親水性層形成用組成物の固形分濃度は、５０〜８０質量％が好ましい。なお本発明でいう固形分濃度とは、親水性層形成用組成物の合計質量に対する、バインダー、親水モノマー、開始剤およびその他の添加剤の合計の百分率を意味する。
【００６７】
次に、特定親水性部材の製造方法について説明する。
特定親水性部材は、基材フィルム上に上記親水性層形成用組成物からなる親水性層が形成されてなる。
まず、基材フィルムを準備し、その少なくとも片面に上記親水性層形成用組成物を公知のコーターを用いて塗布し、塗膜を形成する。
次に、形成された塗膜を乾燥する。乾燥条件は、次の条件（１）〜（３）を満たすことにより、製品の性能のバラツキを一層抑制することができ、かつ、基材フィルムと親水性層との密着性も高めることができる。すなわち：
（１）乾燥温度は、例えば２０〜５０℃である。乾燥温度が低すぎると外観が悪化し、逆に高すぎると経時での親水性能の低下や白化による外観の低下が発生する。
（２）上記乾燥温度が達成されるように塗膜表面に対して温風を流し続ける。なおこの温風乾燥によって基材フィルムの急激な温度変化が避けられる。これにより、親水性層形成用組成物の各成分の相容性が安定し、外観、および性能に優れた特定親水性部材が得られる。
（３）乾燥時間は、例えば１０〜１２０秒である。乾燥時間が短すぎると外観が悪化し、逆に長すぎると経時での親水性能の低下や白化による外観の悪化が発生する。
なお、乾燥雰囲気は大気下でも窒素下等の不活性ガス下でも構わない。また乾燥雰囲気の露点温度は、１５℃以下が好ましく、１２℃以下であればより好ましく、９℃以下であればさらに好ましい。乾燥時の圧力は特に限定されないが、外部からの影響による乾燥の不安定化を防ぐ為には常圧または加圧状態が比較的に好ましい。乾燥後の残存溶媒の量としては１０％以下が好ましく、５％以下であればより好ましく、１％以下であればさらに好ましい。
【００６８】
続いて、乾燥された塗膜（親水性層形成用組成物）を重合させる。重合方法としては、とくに制限されないが、例えば大気下または窒素等の不活性ガス雰囲気下、２００〜４５０ｎｍの範囲の紫外線を照射する方法が挙げられる。なお、重合は上記乾燥工程の完了と同時に行うのが好ましい。
【００６９】
得られた特定親水性部材の親水性層は、アニオン性親水基を有する親水性の有機単層膜であり、該層の表面におけるアニオン濃度（Ｓａ）と深部におけるアニオン濃度（Ｄａ）のアニオン濃度比（Ｓａ／Ｄａ）は、１．１以上、好ましくは１．２以上、より好ましくは１．３以上である。また、該アニオン濃度比（Ｓａ／Ｄａ）の上限は例えば２０．０である。すなわち、親水性層中のアニオンが、基材フィルム側の膜深部から表面まで分布し、特に該層が外気と接する最表面に多く分布するように濃度差（アニオン濃度比（Ｓａ／Ｄａ）＞１．１）を有している。これは、親水性形成用組成物を重合した際に、親水性のアニオンが表面に自己集合して膜を形成するためと考えられる。なお、本発明において深部とは、単層膜の膜厚の１／２の地点を言う。このように、特定親水性部材の親水性層は、その表面に高親水性基のアニオンが高濃度で存在するので、防曇性、防汚性またはセルフクリーニング性、帯電防止性または埃付着防止性等に優れる。このように製造された親水性層の水接触角は、３０度以下、好ましくは２０度以下、より好ましくは１０度以下である。
【００７０】
特定親水性部材において、親水性層の厚さは、例えば０．５μｍ〜１０μｍが好ましい。親水性層の厚さが０．５μｍ以上であることにより、十分な耐擦傷性が得られる。また１０μｍ以下であることにより、耐白化性に優れる。なお親水性層の表面の鉛筆硬度は２Ｈ以上が好ましい。
【００７１】
特定親水性部材をタッチパネル用基板に貼り合わせるには、上記のように基材フィルムの親水性層形成面と反対の面に、粘着層を設け、該粘着層をタッチパネル用基板に貼着する方法が挙げられる。
【００７２】
なお、上記形態（１）、すなわちタッチパネル用基板の最表層に、親水性層を設けるには、従来から公知の各種コーターを用いて容易に行うことができる。
【実施例】
【００７３】
以下、実施例および比較例により本発明をさらに説明するが、本発明はこれらの例に限定されるものではない。
【００７４】
実施例１
下記の配合により、親水性形成用組成物を調製した。
バインダー：
ＤＰＨＡ                                                        １００質量部
親水モノマー：
３−スルホニルプロピル−アクリレート・カリウム塩（下記式参照）    １５質量部
【００７５】
【化１３】
0006315735.tif 000019
開始剤：
２−ヒドロキシ−１−｛４−〔４−（２−ヒドロキシ−２−メチル−プロピオニル）−ベンジル〕フェニル｝−２−メチル−プロパン−１−オン（ＢＡＳＦ社製イルガキュアー１２７）
３質量部
溶媒
メタノール８０質量％とｎ−ブタノール２０質量％との混合溶媒        ５０質量部
固形分濃度                                                        ７０質量％
【００７６】
続いて、厚さ５０μｍのポリエチレンテレフタレート（ＰＥＴ）を基材フィルムとし、その片面に上記親水性層形成用組成物をグラビアコーターを用いて塗布し、塗膜を形成した。
【００７７】
次に、形成された塗膜を、大気雰囲気下、次の条件（１）〜（３）を満たす乾燥条件により乾燥した。
（１）乾燥温度＝４５℃。
（２）乾燥は上記乾燥温度が達成されるように、かつ基材フィルムの温度変化が生じないように、塗膜に対して温風を流し続けた。
（３）乾燥時間＝３０秒。
【００７８】
続いて、上記乾燥工程の完了と同時に、塗膜に対し、積算光量３００ｍＪ／ｃｍ2の紫外線を照射し、親水性層形成用組成物を重合させ、厚さ３μｍの親水性層を形成した。該親水性層の表面におけるアニオン濃度（Ｓａ）と深部におけるアニオン濃度（Ｄａ）のアニオン濃度比（Ｓａ／Ｄａ）は、１．１以上であった。
【００７９】
得られた特定親水性部材に対し、以下の評価を実施した。
＜水接触角の測定＞
水接触角の測定は、ＫＲＵＳＳ社製自動接触角計ＤＳＡ２０を用いて、室温２３±２℃、湿度５０±５％環境下で、成膜後の水接触角を測定した。水接触角は、３箇所測定し、平均値を記載した。水接触角は、防汚性の観点から３０度以下、セルフクリーニング性の観点から２０度以下、防曇性の観点から１０度以下がよい。
【００８０】
＜誤作動回数＞
静電容量式タッチパネルを有する株式会社エヌ・ティ・ティ・ドコモ製Ｔ０１Ｃ「ＲＥＧＺＡ ＰＨＯＮＥ」の該タッチパネル面上に、親水性層が最表面をなすように、上記特定親水性部材を貼り合わせた。続いて、該親水性層の表面に十分に水を流した後、親水性層を３０回タッチし、誤作動回数をカウントした。なお、使用した検証ソフトは、Multi Touch Test GREENROBOT（フリーソフト、開発者：GREENROBOT）である。
【００８１】
＜鉛筆硬度＞
ＪＩＳ Ｋ ５４００ ８.４.２にしたがい、鉛筆［三菱鉛筆(株)、ユニ］を用いて塗膜のすり傷で評価した。
【００８２】
その結果を以下に示す。
水接触角の測定結果は、５．４度であった。
誤作動回数は１回であった。
鉛筆硬度は、２Ｈであった。
【００８３】
実施例２
親水モノマーを、下記式で表される化合物に変更したこと以外は、実施例１を繰り返した。
【００８４】
【化１４】
0006315735.tif 000020
【００８５】
その結果：
水接触角の測定結果は、８．３度であった。
誤作動回数は１回であった。
鉛筆硬度は、２Ｈであった。
【００８６】
実施例３
親水モノマーを、下記式で表される化合物に変更したこと以外は、実施例１を繰り返した。
【００８７】
【化１５】
0006315735.tif 000021
【００８８】
その結果：
水接触角の測定結果は、９．２度であった。
誤作動回数は１回であった。
鉛筆硬度は、２Ｈであった。
【００８９】
実施例４
実施例１において、特定親水性部材に替えて、株式会社きもと製グラステクトＣＶを使用したこと以外は、実施例１を繰り返した。
【００９０】
その結果：
水接触角の測定結果は、２１度であった。
誤作動回数は４回であった。
鉛筆硬度は、Ｈであった。
【００９１】
比較例１
実施例１において、特定親水性部材を使用しなかっとこと以外は、実施例１を繰り返した。
【００９２】
その結果：
水接触角の測定結果は、４０度であった。
誤作動回数は１６回であった。
鉛筆硬度は、２Ｈであった。
【００９３】
比較例２
実施例１において、特定親水性部材に替えて、親水性層をもたないハードコートフィルムである、リケンテクノス社製ＳＳ５０Ｔ（Ｎ）を使用したこと以外は、実施例１を繰り返した。
【００９４】
その結果：
水接触角の測定結果は、７０度であった。
誤作動回数は２７回であった。
鉛筆硬度は、２Ｈであった。
【００９５】
比較例３
実施例１において、特定親水性部材に替えて、親水性層をもたない携帯用保護フィルム（耐指紋付着性タイプ）である、ＥＬＥＣＯＭ社製ＰＤ−ＦＴ０１ＦＬＦを使用したこと以外は、実施例１を繰り返した。
【００９６】
その結果：
水接触角の測定結果は、１０５度であった。
誤作動回数は２５回であった。
鉛筆硬度は、Ｈであった。
【００９７】
比較例４
実施例１において、特定親水性部材に替えて、親水性層をもたない携帯用保護フィルム（反射防止タイプ）である、ＥＬＥＣＯＭ社製液晶保護フィルムＰＤ−ＦＴ０１ＦＧを使用したこと以外は、実施例１を繰り返した。
【００９８】
その結果：
水接触角の測定結果は、７０度であった。
誤作動回数は２５回であった。
鉛筆硬度は、Ｈであった。